(57)【要約】【課題】良好な放出制御性を有し、かつ長期保存後も顆粒同士の付着の生じない安定な塩酸トラマドール含有コーティング顆粒の提供。【解決手段】塩酸トラマドール含有多層コーティング顆粒であって、最内層に塩酸トラマドールを含有する粒子を有し、その外層にアクリル酸アルキル−メタクリル酸アルキルコポリマー、タルク及びヒドロキシプロピルメチルセルロースを含有する層を有し、さらにその外層に二酸化ケイ素及びヒドロキシプロピルメチルセルロースを含有する層を有することを特徴とするコーティング顆粒。【選択図】なし【特許請求の範囲】
【請求項１】
塩酸トラマドール含有多層コーティング顆粒であって、最内層に塩酸トラマドールを含有する粒子を有し、その外層にアクリル酸アルキル−メタクリル酸アルキルコポリマー、タルク及びヒドロキシプロピルメチルセルロースを含有する層を有し、さらにその外層に二酸化ケイ素及びヒドロキシプロピルメチルセルロースを含有する層を有することを特徴とするコーティング顆粒。
【請求項２】
さらにその外層に帯電防止剤を含有する層を有するものである請求項１記載のコーティング顆粒。
【請求項３】
請求項１又は２記載のコーティング顆粒と、塩酸トラマドール含有速放性顆粒を含有する顆粒。
【請求項４】
請求項１〜３のいずれか１項記載の顆粒を含有するカプセル剤。
【発明の詳細な説明】
【技術分野】
【０００１】
本発明は、良好な放出制御性を有し、かつ長期保存後も顆粒同士の付着の生じない安定な塩酸トラマドール含有コーティング顆粒に関する。
【背景技術】
【０００２】
癌患者の疼痛発現頻度は病状の進行とともに増し、ほとんどの末期癌患者において持続する激しい疼痛が発生する。したがって、原因除去不能な進行癌や末期癌の患者では、痛みそのものを治療の対象とする必要がある。激しい痛みを伴う各種癌における鎮痛剤としては硫酸モルヒネが繁用され、特に、コンプライアンスの面から自宅での療養が可能となる徐放性の経口投与製剤が用いられる。しかし、硫酸モルヒネは麻薬性鎮痛剤であり、依存性の面から好ましくない場合が多い。塩酸トラマドールは、非麻薬性の中枢性鎮痛剤として繁用されるが、未だ優れた徐放性の経口投与製剤は開発されていない。そのため、投与回数を減らしてコンプライアンスを向上させる塩酸トラマドールの徐放性経口投与製剤が求められていた。
【０００３】
徐放化技術としては、マトリックス製剤及びコーティング製剤がある。このうち、マトリックス製剤は、マトリックスを形成する基剤を多量に配合する必要性があることから、製剤が大きくなるという欠点がある。一方、コーティング製剤は、製剤の大きさを小型化できるという利点がある。さらに、コーティングされた多数の顆粒を用いる所謂マルチプルユニットタイプの徐放性製剤は、消化管内での移動のばらつきが小さく、生物学的利用率の変動が小さいとされている（非特許文献１）。放出制御皮膜剤としては、ヒドロキシプロピルメチルセルロースフタレート 、セルロースアセテートフタレート、カルボキシメチルエチルセルロース、メタクリル酸メチル・メタクリル酸共重合体、メタクリル酸・アクリル酸エチル共重合体、ヒドロキシプロピルセルロースアセテートサクシネートおよびポリビニルアセテートフタレートなどが用いられている（特許文献１）。しかし、これらの放出制御皮膜形成剤はpH依存性のポリマーであり、生体内での影響を受けやすいため、安定した放出制御性を得ることが難しいという問題がある。
【０００４】
一方、pH非依存性の水不溶性ポリマーであるアクリル酸アルキル−メタクリル酸アルキルコポリマーは、味覚遮蔽剤として（特許文献２）、あるいは放出制御剤として（特許文献３）用いられている。
【非特許文献１】薬剤学、３０、１０２−１１０（１９７０）
【特許文献１】特開２００４−２９２４２７号公報
【特許文献２】特表２００５−５１８４０６号公報
【特許文献３】特表２００３−５００３４７号公報
【発明の開示】
【発明が解決しようとする課題】
【０００５】
かかる観点から、本発明者は、塩酸トラマドールをpH非依存性コーティング剤を用いた徐放性顆粒を開発すべく検討し、pH非依存性ポリマーであるアクリル酸アルキル−メタクリル酸アルキルコポリマーを用いてコーティング顆粒を製造した。ところが、得られたアクリル酸アルキル−メタクリル酸アルキルコポリマーを用いてコーティングした塩酸トラマドール顆粒は、長期保存すると経時的に顆粒同士が付着してしまうという欠点を有することが判明した。顆粒同士の付着は、溶出性に大きく影響を及ぼし、また、消化管内での移動のばらつきにも影響を及ぼすことは明らかである。
従って、本発明の目的は、長期保存してもコーティング顆粒同士の付着がない安定な塩酸トラマドール含有放出制御製剤を提供することにある。
【課題を解決するための手段】
【０００６】
そこで本発明者は、塩酸トラマドール含有コーティング顆粒の付着を防止すべく種々検討した結果、放出制御のためのコーティング層としてアクリル酸アルキル−メタクリル酸アルキルコポリマー、タルク及びヒドロキシプロピルメチルセルロースを用い、その外側に二酸化ケイ素及びヒドロキシプロピルメチルセルロースを含有するオーバーコート層を設ければ、長期間顆粒同士の付着が防止でき、安定した塩酸トラマドール含有徐放性顆粒が得られることを見出し、本発明を完成した。
【０００７】
すなわち、本発明は、塩酸トラマドール含有多層コーティング顆粒であって、最内層に塩酸トラマドールを含有する粒子を有し、その外層にアクリル酸アルキル−メタクリル酸アルキルコポリマー、タルク及びヒドロキシプロピルメチルセルロースを含有する層を有し、さらにその外層に二酸化ケイ素及びヒドロキシプロピルメチルセルロースを含有する層を有することを特徴とするコーティング顆粒を提供するものである。
さらに、本発明は、上記のコーティング顆粒、又は上記のコーティング顆粒と塩酸トラマドール含有速放性顆粒を含有するカプセル剤を提供するものである。
【発明の効果】
【０００８】
本発明のコーティング顆粒は、長期保存しても顆粒同士の付着がなく、溶出性が変化せず、安定かつ良好な放出制御性を有するため、塩酸トラマドール含有製剤の投与回数を減らすことができる。また、本発明のコーティング顆粒は、表面が滑らかで、製造管理上も服用上も良好である。
【発明を実施するための最良の形態】
【０００９】
本発明のコーティング顆粒は、塩酸トラマドールを含有する多層コーティング顆粒である。その最内層は塩酸トラマドールを含有する粒子である。この粒子は、塩酸トラマドール単独でもよいが、塩酸トラマドールを含有する速放性顆粒、すなわち徐放化されていない顆粒であるのが望ましい。
【００１０】
このような速放性顆粒は、塩酸トラマドールを配合する以外は、通常の顆粒と同様、薬学的に許容される担体とともに造粒して製造できる。造粒手段としては、湿式法、乾式法、噴霧造粒法のいずれでもよい。また、湿式法の手段としては、押し出し法、転動法、流動層法、転動流動法のいずれでもよい。
【００１１】
速放性顆粒に配合される基剤としては、例えば、賦形剤、崩壊剤、結合剤等が挙げられる。賦形剤として、マンニトール、結晶セルロース、ソルビトール、エリスリトール、キシリトール、マルチトール、ブドウ糖、果糖、粉糖、乳糖、デンプン、デキストリン、無水ケイ酸、軽質無水ケイ酸、含水二酸化ケイ素、リン酸カルシウム等が挙げられる。崩壊剤としては、カルメロースカルシウム、カルボキシメチルスターチナトリウム、カルメロース、カルメロースナトリウム、アルファー化デンプン、クロスポビドン、低置換度ヒドロキシプロピルセルロース、ヒドロキシプロピルスターチ、トウモロコシデンプン、部分アルファー化デンプン等が挙げられる。結合剤としては、ヒドロキシプロピルセルロース、カルボキシビニルポリマー、ポリビニルアルコール、ヒドロキシプロピルメチルセルロース、プルラン、ポリビニルピロリドン、コポリビドン等が挙げられる。
【００１２】
本発明のコーティング顆粒は、前記塩酸トラマドール含有顆粒の外層に、アクリル酸アルキル−メタクリル酸アルキルコポリマー、タルク及びヒドロキシプロピルメチルセルロースを含有する層を有する。この層は、塩酸トラマドールを放出制御するためのコーティング層である。
本発明に用いるアクリル酸アルキル−メタクリル酸アルキルコポリマーはpH非依存性の放出制御剤であるが極度に低いガラス転移温度を有しており、例えば後述するアクリル酸エチル−メタクリル酸メチルコポリマーのガラス転移温度は−８℃であり、その他の放出制御皮膜剤であるメタクリル酸メチル・メタクリル酸共重合体の１５０℃、メタクリル酸・メタクリル酸メチル共重合体の１６０℃に比べるとかなり低い。したがって、室温では、形成したコーティング皮膜は粘性のあるゴム状のままであり、このため製造時及び製造直後に顆粒同士の付着を引き起こし易い。
しかし、これらの３成分を併用することにより、塩酸トラマドールの放出制御を良好にすることができるとともに、製造時及び製造直後の顆粒同士の付着を防止することができる。
【００１３】
アクリル酸アルキル−メタクリル酸アルキルコポリマーは、水不溶性ポリマーであり、pH非依存的に塩酸トラマドールの放出制御作用を示す。アクリル酸アルキル−メタクリル酸アルキルコポリマーとしては、アクリル酸Ｃ1-6アルキル−メタクリル酸Ｃ1-6アルキルコポリマーが好ましく、特にアクリル酸エチル−メタクリル酸メチルコポリマーが好ましい。当該コポリマーの市販品としては、例えば、オイドラギットＮＥ３０Ｄ（レーム社）やコリコートＥＭＭ３０Ｄ（ＢＡＳＦジャパン）等が挙げられる。
これらの市販品は、エマルジョンとして市販されており、アクリル酸エチルとメタクリル酸メチルをポリオキシエチレンノニルフェニルエーテル（１００E.O.）を乳化剤として、水溶液中で重合して得られたコポリマーである。
【００１４】
アクリル酸アルキル−メタクリル酸アルキルコポリマーの使用量は、塩酸トラマドールの放出制御性の点から固形分として、最内層の粒子１００重量部に対して３〜８０重量部、さらに５〜６０重量部、特に７〜４０重量部が好ましい。また、この含有量はコーティング顆粒１００重量部に対して、２〜４５重量部、さらに４〜４０重量部、特に６〜３０重量部が好ましい。
【００１５】
本発明において使用するタルクとしては、日本薬局方タルクが挙げられる。タルクの含有量は、塩酸トラマドールの放出制御性、及び製造時、製造直後の顆粒同士の付着防止の点から、アクリル酸アルキル−メタクリル酸アルキルコポリマー１００重量部に対して１０〜２００重量部が好ましく、５０〜１５０重量部がより好ましく、７５〜１２５重量部が特に好ましい。
【００１６】
本発明において使用するヒドロキシプロピルメチルセルロースとしては、メトキシ基含有率が１９〜３０重量％、好ましくは２７〜３０重量％であり、ヒドロキシプロポキシ基含有率が４〜１２重量％、好ましくは７〜１２重量％であり、かつ粘度が３〜１５mm2／ｓ（２０℃）のものが最も好ましい。ここで、粘度は、試料２ｇを水９８mLに溶解した水溶液を、日本薬局方の粘度測定法第一法（毛細管粘度計法）により、２０℃で測定した値をいう。市販品としては、例えば、ヒドロキシプロピルメチルセルロース２２０８、ヒドロキシプロピルメチルセルロース２９０６、ヒドロキシプロピルメチルセルロース２９１０、具体的には、メトローズ９０ＳＨ、メトローズ６５ＳＨ、メトローズ６０ＳＨ、ＴＣ−５（信越化学工業製）、メトセルＫ、メトセルＦ、メトセルＥ（ダウ・ケミカル製）、マーポローズ（松本油脂製薬製）を使用することができる。
【００１７】
塩酸トラマドール放出制御コーティング層中のヒドロキシプロピルメチルセルロースの含有量は、塩酸トラマドールの放出制御性及び製造時、製造直後の顆粒同士の付着防止の点から、アクリル酸アルキル−メタクリル酸アルキルコポリマー１００重量部に対して１〜７０重量部、さらに２〜５０重量部、特に３〜３０重量部が好ましい。
【００１８】
当該放出制御コーティング層は、前記の塩酸トラマドール含有顆粒に、アクリル酸アルキル−メタクリル酸アルキルコポリマー、タルク及びヒドロキシプロピルメチルセルロースを含有する分散液でコーティングすることにより形成することができる。当該分散液の溶剤としては、精製水が好ましく用いられる。本発明において使用するアクリル酸アルキル−メタクリル酸アルキルコポリマー、タルク及びヒドロキシプロピルメチルセルロースを含有する分散液中の、アクリル酸アルキル−メタクリル酸アルキルコポリマー（固形分）の含量は１〜２０重量％が好ましく、２〜１５重量％がより好ましく、３〜１０重量％が特に好ましい。また、タルクの含量は０．１〜４０重量％が好ましく、１〜２２．５重量％がより好ましく、２．２５〜１２．５重量％が特に好ましい。ヒドロキシプロピルメチルセルロースの含量は０．１〜１５重量％が好ましく、０．４〜７．５重量％がより好ましく、０．９〜３重量％が特に好ましい。
【００１９】
コーティング手段としては公知の方法が用いられる。例えば、流動層コーティング装置に塩酸トラマドール含有顆粒を投入し、アクリル酸アルキル−メタクリル酸アルキルコポリマー、タルク及びヒドロキシプロピルメチルセルロースを含有する分散液を噴霧することにより放出制御コーティング層を有する顆粒を得ることができる。
【００２０】
また、当該放出制御コーティング層には、前記の各成分以外に、医薬品の添加物として許容され、かつ経口投与可能な各種任意成分を所望に応じて配合する事が可能である。そのような添加剤として、例えば、可塑剤、着色剤及び溶解補助剤などが挙げられる。可塑剤としては、例えば、マクロゴール４００、マクロゴール６０００、クエン酸トリエチル及びトリアセチンなどがあり、その配合量は、分散液に対して１０重量％以下である。
着色剤としては、例えば、各種食用色素、タール色素及び三二酸化鉄などがあり、その配合量は、分散液に対して５重量％以下である。
溶解補助剤としては、例えば、プロピレングリコール及びポリオキシエチレンポリオキシプロピレングリコールなどがあり、その配合量は、分散液に対して５重量％以下である。
【００２１】
本発明のコーティング顆粒は、上記放出制御コーティング層の外層に、二酸化ケイ素及びヒドロキシプロピルメチルセルロースを含有する層を有する点に特徴がある。この層（オーバーコート）は、長期保存時のコーティング顆粒同士の付着を防止する作用を有する。
本発明においては、上記タルク及びヒドロキシプロピルメチルセルロースを加えた３成分系の放出制御コーティング層が製造時及び製造直後のコーティング顆粒同士の付着を防止し、さらにオーバーコート層として二酸化ケイ素とヒドロキシプロピルメチルセルロースの２成分を含有する層を設けることにより、アクリル酸アルキル−メタクリル酸アルキルコポリマーの極度に低いガラス転移温度に起因していると考えられる長期保存による放出制御コーティング層のゴム状の性質が強まることを抑制しているものと考えられる。
【００２２】
オーバーコート層に用いられる二酸化ケイ素としては、含水二酸化ケイ素が挙げられる。二酸化ケイ素の含有量は、コーティング顆粒の付着防止効果の点から、ヒドロキシプロピルメチルセルロース１００重量部に対して１〜５０重量部、さらに３〜３０重量部、特に５〜２０重量部が好ましい。ヒドロキシプロピルメチルセルロースの含有量は、コーティング顆粒の付着防止効果の点から、放出制御コーティング層を施した顆粒１００重量部に対して０．０５〜２０重量部、さらに０．１〜１０重量部、特に０．５〜５重量部が好ましい。
【００２３】
オーバーコート層は、前記の放出制御コーティング層に、二酸化ケイ素及びヒドロキシプロピルメチルセルロースを含有する分散液でコーティングすることにより形成することができる。当該分散液の溶剤としては、水、エタノール、イソプロパノール等の低級アルコール、アセトン又はそれらの混合物が挙げられる。これらの溶剤の中では、通常、精製水が好ましく用いられる。本発明において使用する二酸化ケイ素及びヒドロキシプロピルメチルセルロースを含有する分散液中の、二酸化ケイ素の含量は０．０５〜１０重量％が好ましく、０．１〜７重量％がより好ましく、０．５〜５重量％が特に好ましい。また、ヒドロキシプロピルメチルセルロースの含量は１〜５０重量％が好ましく、３〜３０重量％がより好ましく、５〜２０重量％が特に好ましい。
【００２４】
コーティング手段としては公知の方法が挙げられる。例えば、流動層コーティング装置に放出制御コーティング層を有する顆粒を投入し、二酸化ケイ素及びヒドロキシプロピルメチルセルロースを含有する分散液を噴霧することによりオーバーコート層を有する顆粒を得ることができる。
【００２５】
また、当該オーバーコーティング層には前記の各成分以外に、医薬品の添加物として許容され、かつ経口投与可能な各種任意成分を所望に応じて配合する事が可能である。そのような添加剤として、例えば、可塑剤、着色剤及び溶解補助剤などが挙げられる。可塑剤としては、例えば、マクロゴール４００、マクロゴール６０００、クエン酸トリエチル、及びトリアセチンなどがあり、その配合量は、分散液に対して０．０１〜２０重量％である。
着色剤としては、例えば、各種食用色素、タール色素及び三二酸化鉄などがあり、その配合量は、分散液に対して５重量％以下である。
溶解補助剤としては、例えば、プロピレングリコール及びポリオキシエチレンポリオキシプロピレングリコールなどがあり、その配合量は、分散液に対して５重量％以下である。
【００２６】
得られた塩酸トラマドール含有コーティング顆粒中の塩酸トラマドールの含有量は、１〜８５重量％、さらに５〜７５重量％、特に１０〜６５重量％が好ましい。
【００２７】
本発明の塩酸トラマドール含有コーティング顆粒には、その表面にさらにタルク、二酸化ケイ素等の帯電防止剤層を設けてもよい。
【００２８】
本発明の塩酸トラマドール含有コーティング顆粒は、塩酸トラマドールの放出制御性及び経時的な顆粒同士の付着性が防止されているので、このまま顆粒として使用できる他、カプセル剤、錠剤等とすることができる。
【００２９】
本発明のコーティング顆粒の粒径としては、２００μmから１０００μmが好ましい。なお、ここで粒径は篩過法により測定できる。
【００３０】
本発明のコーティング顆粒に加えて、塩酸トラマドール含有速放性顆粒、すなわち放出制御を施していない顆粒を併用することにより、製剤全体からの塩酸トラマドールの溶出性を制御することもできる。ここで用いられる塩酸トラマドール含有速放性顆粒は、前記のコーティング顆粒の最内層の顆粒と同様にして製造することができる。また、この速放性顆粒に配合される基剤も前記と同様のものを用いることができる。
【００３１】
前記コーティング顆粒と速放性顆粒を併用する場合、塩酸トラマドールの含有比は、２：８〜９：１、特に３：７〜８：２が好ましい。また、これらの併用系でも、顆粒、カプセル剤及び錠剤としてもよい。
【００３２】
得られた本発明のコーティング顆粒を含有する医薬品は、各種癌、術後の疼痛への対症療法剤として有用である。塩酸トラマドールの合計含有量は、成人あたり１日投与量として１００〜６００mgであるのが好ましい。
【実施例】
【００３３】
以下、本発明について実施例を用いて詳細に説明するが、本発明はこれに限定されるものではない。
【００３４】
製造例１
塩酸トラマドール１４００ｇ、Ｄ−マンニトール２２１２ｇ、カルメロースカルシウム２１０ｇ、結晶セルロース２１０ｇ、ヒドロキシプロピルセルロース１６８ｇを高速攪拌造粒機（パウレック：ＦＭ−ＶＧ−２５型）に投入し、混合する。その後エタノール水混合液１３００mL加えて練合した後、造粒機（ダルトン：ＥＸＤＣＳ−６０Ｇ）、マルメライザー(ダルトン社製：Ｑ４００)にて球形顆粒を製し、流動層乾燥機（フロイント産業：ＮＦＬＯ−５型）にて乾燥し乾燥品を得た。その乾燥品を１６メッシュから３０メッシュを分取して芯顆粒を製した。
【００３５】
参考例１
アクリル酸エチル・メタクリル酸メチルコポリマーエマルジョン（商品名オイドラギットＮＥ３０Ｄ：販売会社樋口商会）固形分４７５ｇ、タルク４７５ｇ、ヒドロキシプロピルメチルセルロース（商品名ＴＣ−５Ｒ：販売会社信越化学工業）５０ｇを精製水４５００ｇに分散又は溶解し、コーティング液を得た。得られたコーティング液を芯顆粒３０００ｇに流動層乾燥機（フロイント産業：ＮＦＬＯ−５型）にてコーティングし、塩酸トラマドール含有コーティング顆粒を得た。
【００３６】
参考例２
アクリル酸エチル・メタクリル酸メチルコポリマーエマルジョン（商品名オイドラギットＮＥ３０Ｄ：販売会社樋口商会）固形分３７５ｇ、タルク３７５ｇ、ヒドロキシプロピルメチルセルロース（商品名ＴＣ−５Ｒ：販売会社信越化学工業）２５０ｇを精製水４８００ｇに分散又は溶解し、コーティング液を得た。得られたコーティング液を芯顆粒３０００ｇに流動層乾燥機（フロイント産業：ＮＦＬＯ−５型）にてコーティングし、塩酸トラマドール含有コーティング顆粒を得た。
【００３７】
比較例１〜３
参考例１の塩酸トラマドール含有コーティング顆粒においてヒドロキシプロピルメチルセルロースをヒドロキシプロピルセルロース（比較例１：商品名ＨＰＣ−Ｌ：販売会社日本曹達）、ポリビニルアルコール（比較例２：商品名ポバール２０５S：販売会社クラレ）、コポリピドン（比較例３：商品名プラスドンＳ−６３０：販売会社アイエスピー・ジャパン）としたコーティング液を調製し、参考例１と同様の方法でコーティングし、塩酸トラマドール含有コーティング顆粒を得た。
【００３８】
比較例４〜５
参考例１の塩酸トラマドール含有コーティング顆粒においてタルクをステアリン酸マグネシウム（比較例４：商品名ステアリン酸マグネシウム：販売会社太平化学）に、参考例２のタルクを軽質無水ケイ酸（比較例５：商品名アドソリダー１０１：販売会社フロイント産業）としたコーティング液を調製し、参考例１と同様の方法でコーティングし、塩酸トラマドール含有コーティング顆粒を得た。
【００３９】
比較試験１
参考例１〜２、比較例１〜５の塩酸トラマドール含有コーティング顆粒の製造直後の外観を確認した。なお、外観は目視で評価を行い、顆粒の付着がないものを○、顆粒の付着が生じたものを×で表示した。結果を表1及び２に示す。
【００４０】
【表１】
2008115083.tif 000002
【００４１】
【表２】
2008115083.tif 000003
【００４２】
塩酸トラマドール含有顆粒に、ヒドロキシプロピルメチルセルロースを含有せず、代わりにヒドロキシプロピルセルロース（比較例１）、ポリビニルアルコール（比較例２）又はコポリピドン（比較例３）を含有したコーティング液でコーティングした塩酸トラマドール含有コーティング顆粒、及びタルクを含有せず、代わりにステアリン酸マグネシウム（比較例４）又は軽質無水ケイ酸（比較例５）を含有したコーティング液でコーティングした塩酸トラマドール含有コーティング顆粒は、製造直後から顆粒の付着が認められた。一方、ヒドロキシプロピルメチルセルロース及びタルクを含有した参考例１及び２では、製造直後には顆粒の付着が認められず、良好な外観を有する塩酸トラマドール含有コーティング顆粒であることが明らかであった。
【００４３】
しかしながら、参考例１の顆粒を長期間保存すると、経時的に顆粒同士が付着することが観察された。そこで、以下の顆粒を製造し、長期保存後の顆粒同士の付着性について検討した。
【００４４】
実施例１
ヒドロキシプロピルメチルセルロース（商品名ＴＣ−５Ｒ：販売会社信越化学工業）８０ｇ、含水二酸化ケイ素２０ｇ、クエン酸トリエチル１０ｇを精製水７８０ｇに分散及び溶解し、コーティング液を得た。得られたコーティング液を参考例１の塩酸トラマドール含有コーティング顆粒１０００ｇに流動層乾燥機（フロイント産業：ＮＦＬＯ−５型）にてコーティングし、塩酸トラマドール含有コーティング顆粒を得た。
【００４５】
比較例６〜９
実施例１の塩酸トラマドール含有コーティング顆粒においてヒドロキシプロピルメチルセルロースをヒドロキシプロピルセルロース（比較例６：商品名ＨＰＣ−Ｌ：販売会社日本曹達）、ポリビニルアルコール（比較例７：商品名ポバール２０５S：販売会社クラレ）、ポリビニルピロリドン（比較例８：商品名コリドンＫ３０：販売会社ＢＡＳＦジャパン）、コポリピドン（比較例９：商品名プラスドンＳ−６３０：販売会社アイエスピー・ジャパン）としたコーティング液を調製し、実施例１と同様の方法でコーティングし、塩酸トラマドール含有コーティング顆粒を得た。
【００４６】
比較例１０〜１１
実施例１の塩酸トラマドール含有コーティング顆粒において含水二酸化ケイ素をステアリン酸マグネシウム（比較例１０：商品名ステアリン酸マグネシウム：販売会社太平化学）、タルク（比較例１１：商品名タルク：販売会社日本タルク）としたコーティング液を調製し、実施例１と同様の方法でコーティングし、塩酸トラマドール含有コーティング顆粒を得た。
【００４７】
比較試験２
実施例１、比較例６〜１１の塩酸トラマドール含有コーティング顆粒３００ｍｇを１号カプセルに封入し、５０℃・１ヵ月保存後の外観を確認した。なお、外観は目視で評価を行い、顆粒の付着がないものを○、顆粒の付着が生じたものを×で表示した。結果を表３及び表４に示す。
【００４８】
【表３】
2008115083.tif 000004
【００４９】
【表４】
2008115083.tif 000005
【００５０】
塩酸トラマドール含有コーティング顆粒に、ヒドロキシプロピルメチルセルロースを含有せず、代わりにヒドロキシプロピルセルロース（比較例６）、ポリビニルアルコール（比較例７）、ポリビニルピロリドン（比較例８）、コポリピドン（比較例９）を含有したコーティング液でコーティングした塩酸トラマドール含有コーティング顆粒、及び含水二酸化ケイ素を含有せず、代わりにステアリン酸マグネシウム（比較例１０）、タルク（比較例１１）を含有したコーティング液でコーティングした塩酸トラマドール含有コーティング顆粒は、５０℃・１ヵ月保存後に顆粒の付着が認められた。一方、ヒドロキシプロピルメチルセルロース及び含水二酸化ケイ素を含有した実施例１では、５０℃・１ヵ月保存後でも顆粒の付着が認められず、良好な外観を有する塩酸トラマドール含有コーティング顆粒であることが明らかであった。
【００５１】
比較試験３
比較試験２で得られた実施例１及び比較例６の製造直後、５０℃・１ヵ月保存後のカプセル剤について、溶出試験器（富山産業：ＮＴＲ−６１００）を用いて、試験液日局第一液、液量９００ｍL、液温度３７℃、パドル法（回転数：５０回／分）で溶出試験を実施した。結果を表５、表６、図１及び図２に示す。
【００５２】
【表５】
2008115083.tif 000006
【００５３】
【表６】
2008115083.tif 000007
【００５４】
ヒドロキシプロピルメチルセルロース及び含水二酸化ケイ素を含有した実施例１では、５０℃・１ヵ月保存後もほとんど溶出率に変化が見られなかったが、ヒドロキシプロピルメチルセルロースを含有せず、代わりにヒドロキシプロピルセルロースを含有した比較例６では大きく溶出率が低下することが確認された。実施例１では５０℃・１ヵ月後も顆粒同士の付着がないため、溶出率への影響はないが、比較例６では顆粒同士の付着のため、顆粒表面の面積が小さくなり溶出率が低下したものと思われた。
【００５５】
製造例１の塩酸トラマドール含有の芯顆粒１５０ｍｇと実施例１の塩酸トラマドール含有コーティング顆粒１５０ｍｇを１号カプセルに封入し、５０℃・１ヵ月保存後に顆粒同士が付着しているかを確認したところ、顆粒同士の付着はなく、本発明の効果が確認された。
【図面の簡単な説明】
【００５６】
【図１】実施例1の製造直後及び５０℃・１ヵ月保存後の溶出率。
【図２】比較例６の製造直後及び５０℃・１ヵ月保存後の溶出率。
【図１】
2008115083.tif 000008
【図２】
2008115083.tif 000009